FR 2832512 A1 20030523 FR 0114856 A 20011116 COMPOSANT DE FILTRAGE OPTIQUE ACCORDABLE L'invention concerne les filtres optiques sélectifs en longueur d'onde et accordables, permettant de laisser passer la lumière d'une bande spectrale optique étroite, centrée autour d'une longueur d'onde ajustable, et d'arrêter le passage de longueurs d'onde situées en dehors de cette bande. L'ajustement de la longueur d'onde centrale de la bande spectrale étroite se fait par des moyens électriques Le mot lumière est entendu au sens large et inclut notamment des bandes spectrales dans l'infrarouge comme on le verra ci-après, une application principale de l'invention étant le filtrage de lumière dans les différentes bandes de télécommunications par fibres optiques comprises entre 1, 3 et 1, 61 micromètre L'intérêt de ces bandes de 1, 3 à 1, 61 micromètre résulte de ce que les fibres optiques actuelles, en verre, présentent une faible atténuation et que les signaux optiques peuvent donc être transmis sur de très grandes distances. Dans ce qui suit, on expliquera l'invention à propos de cette bande spectrale, étant entendu que l'invention est transposable à d'autres bandes si le besoin s'en fait sentir, en utilisant les matériaux adaptés à ces bandes différentes. Dans un réseau de télécommunications par fibre optique, on peut utiliser un câble de plusieurs fibres optiques pour réaliser plusieurs canaux de transmission différents ; on peut aussi effectuer un multiplexage temporel des informations pour atteindre le même but, mais la tendance actuelle, pour un accroissement plus important de la capacité de débit déformations du réseau, est de transmettre simultanément sur la même fibre optique plusieurs longueurs d'onde lumineuses modulées indépendamment les unes des autres et définissant chacune un canal d'information. La norme ITU (International Telecommunications Union) 692 propose de définir des canaux adjacents de largeur de bande spectrale optique 100 GHz, centrés sur N fréquences optiques normalisées adjacentes dont les valeurs sont 200 térahertz, 199, 9 térahertz, 199, 8 térahertz, etc., correspondant à N longueurs d'onde de 1, 52 micromètre jusqu'à 1, 61 micromètre Sur un canal de cette largeur de bande on peut effectuer une modulation de lumière de 10 à 20 Gigabits par seconde sans trop de risque d'interférence avec les canaux de bandes spectrales immédiatement adjacentes (en utilisant des impulsions de modulation de forme gaussienne pour minimiser la bande passante occupée par cette modulation). Cette technique de multiplexage fréquentiel est appelée DWDM, de l'anglais "Dense Wavelength Division Multiplexing". Dans un réseau de télécommunications, le problème est donc de pouvoir recueillir la lumière correspondant à un canal déterminé sans perturber la lumière des canaux voisins. Par exemple, à un noeud de transmission du réseau, affecté à l'émission et à la réception d'informations du canal i, il faut pouvoir recueillir la lumière à une fréquence centrale F, (longueur d'onde A. I) sans gêner la transmission de la lumière modulant les fréquences centrales F1 à FN, alors que ces fréquences optiques sont très rapprochées les unes des autres. Pour cela, on a besoin de réaliser des composants de filtrage optique très sélectifs en longueur d'onde lumineuse, capables de laisser passer la fréquence optique centrale F, et les fréquences situées dans une bande étroite inférieure à 50 GHz de part et d'autre de cette fréquence, et d'arrêter les autres bandes A la sortie d'un tel filtre on ne recueille que la lumière du canal i et on peut la démoduler pour recueillir l'information utile. On a déjà proposé de réaliser des composants de filtrage fonctionnant sur le principe des interféromètres de Fabry-Pérot, réalisés par dépôts de couches semiconductrices séparées les unes des autres par des lames d'air d'épaisseurs calibrées en rapport avec la longueur d'onde XI à sélectionner. Un interféromètre comprend en pratique deux miroirs à couches diélectriques superposées (miroirs dé Bragg), à fort coefficient de réflexion, séparés par une lame transparente d'épaisseur optique k. k, (épaisseur réelle k X, si la lame est une lame d'air) où k est un entier définissant l'ordre du filtre interférométrique Le phosphure d'indium (InP) est bien adapté à ces réalisations en raison notamment de sa transparence pour les longueurs d'onde considérées, de son indice de réfraction très élevé, et de la possibilité de déposer des couches épitaxiales d'épaisseur bien contrôlée. Si les épaisseurs de couches et les intervalles entre couches sont très bien contrôlés, et si les matériaux ont un fort indice de réfraction, un tel filtre s'avère très sélectif. Une telle réalisation est décrite dans l'article de A. Spisser et autres,"Highly Selective 1.55 micrometer InP/airgap micromachined FabryPerot filter for optical communications"dans Electronics Letters, ? 34 (5), pages 453-454,1998. D'autres réalisations ont été proposées, en silicium micro-usiné, et en alliages à base d'arséniure de gallium. Ces filtres peuvent être accordables par variation de l'épaisseur de la cavité résonante de Fabry-Pérot, c'est-à-dire de la lame transparente séparant les deux miroirs. La cavité est délimitée par deux couches semiconductrices en vis-à-vis, dont l'espacement est défini très précisément lors de la fabrication ; en prenant un contact électrique sur chacune d'elles (les couches étant supposées suffisamment conductrices ou revêtues d'un matériau conducteur), on peut appliquer une tension continue créant entre les couches en vis-à-vis des forces électrostatiques tendant à modifier cet espacement d'une manière contrôlée. On a montré qu'on pouvait réaliser des filtres interférométriques dont les couches sont suspendues à des bras de suspension micro-usinés de raideur suffisamment faible pour qu'une tension de quelques volts suffise à modifier l'accord du filtre sur une centaine de nanomètres, par exemple sur toute la gamme de longueurs d'onde de la bande normalisée de 1,52 à 1,61 micromètre. L'épaisseur nominale de la cavité est par exemple de 0,785 micromètre et l'application d'une tension de quelques volts permet de faire varier cette épaisseur de 100 ou 200 nanomètres en plus ou en moins, suffisant à modifier l'accord du filtre sur toute la bande spectrale de la norme ITU En pratique, l'accord peut être modifié de 1 GHz par millivolt, ce qui est très satisfaisant puisque avec une modification de tension de commande de 50 à 100 millivolts on peut changer de canal. Il suffit donc d'établir une table de correspondance entre un numéro de canal (donc une longueur d'onde centrale) et une tension de commande à appliquer pour pouvoir sélectionner n'importe quel canal et envoyer la sortie du filtre vers un démodulateur (photodétecteur) qui convertit en signal électrique l'information transportée par ce canal On comprend cependant que les conditions d'accord seraient faciles à maîtriser si les fréquences centrales étaient éloignées les unes des autres, par exemple séparées de 1 Térahertz, mais qu'elles sont beaucoup plus difficiles à maîtriser lorsque l'espacement n'est que de 100 Gigahertz. En effet, déjà à l'émission, la fréquence du laser qui émet la porteuse du canal i peut subir des fluctuations et des dérives dues à la température ou au vieillissement (de l'ordre de quelques dizaines de gigahertz). Il est donc souhaitable d'effectuer un asservissement de tension de commande du filtre une fois qu'il est calé sur la bonne fréquence centrale, afin de maintenir cette tension ensuite. Les systèmes d'asservissement qui ont pu être proposés sont lourds et coûteux à réaliser, en raison notamment des composants optomécaniques nécessaires à leur fonctionnement (coupleurs, connecteurs de fibres optiques, miroirs, etc. ). La présente invention propose un composant de filtrage optique accordable qui comprend, dans la structure monolithique micro-usinée comportant le filtre optique proprement dit, un élément de détection de lumière de faible absorption servant à l'asservissement de la commande d'accord du filtre, cet élément laissant passer la majeure partie de la lumière filtrée et ne perturbant donc pratiquement pas la transmission optique du filtre. Cet élément de détection recueille une très petite fraction de la lumière transmise dans la bande désirée, convertit cette fraction en signal électrique qui peut donc servir, après moyennage sur une certaine durée, de signal électrique de commande pour un asservissement tendant à maintenir l'accord du filtre à une valeur qui maximise le signal détecté moyenné. La plus grande partie de la lumière à la longueur d'onde sélectionnée passe à travers le filtre et l'élément de détection, et elle peut être utilisée ailleurs, notamment à des fins de démodulation du signal utile. En raison de sa faible absorption, l'élément de détection placé dans la structure monolithique ne perturbe pas la transmission de l'information et il est seulement utilisé à des fins d'asservissement de l'accord du filtre lui-même. L'asservissement se fait sur la lumière reçue et prend donc en compte les fluctuations de longueur d'onde à l'émission. Le composant selon l'invention comporte de préférence un substrat semiconducteur transparent (la notion de transparence est évidemment appliquée aux longueurs d'onde de la bande considérée) sur la face avant duquel est formée une superposition de couches également transparentes constituant un filtre interférométrique accordable laissant passer sélectivement la lumière dans une bande spectrale étroite centrée sur une longueur d'onde ajustable par une tension électrique, l'élément de détection de lumière étant formé sur la face avant du substrat, entre le substrat et le filtre. Il est possible également d'envisager une configuration dans laquelle l'éclairement se fait par la face arrière du substrat, l'élément de détection étant alors placé au dessus du filtre. Le substrat est de préférence un substrat de phosphure d'indium et le filtre interférométrique comporte plusieurs couches de phosphure d'indium séparées par des intervalles de largeur contrôlée parmi lesquels au moins un intervalle est variable sous la commande d'une tension électrique pour assurer l'accord du filtre Les intervalles sont de préférence réalisés sous forme de lames d'air, mais certains d'entre eux peuvent cependant être remplis d'un matériau transparent d'indice de réfraction différent de celui des couches de phosphure d'indium Le détecteur photoélectrique est de préférence réalisé au moyen d'une photodiode à puits quantique. Ce ! te-a est constituée par au moins une couche semiconductrice dopée de type P, une couche semiconductrice non intentionnellement dopée, et une couche semiconductrice dopée de type N, ces trois couches étant des couches épitaxiales semiconductrices (en accord de maille ou proche de l'accord de maille avec le phosphure d'indium), et une couche épitaxiale très mince, d'un alliage semiconducteur différent, insérée dans la couche non Intentionnellement dopée Cette couche très mince est réalisée en un matériau présentant un gap d'énergie, c'est-à-dire un intervalle d'énergie entre bande de conduction et bande de valence, d'environ 0,775 électronvolt, correspondant à une absorption importante dans la bande de longueurs d'onde optiques de 1,5 à 1,6 micromètre. L'épaisseur de la couche epitaxiale très mince est suffisamment faible pour éviter la génération de dislocations par relaxation plastique de cette couche, malgré les différences de maille cristalline susceptibles d'exister entre cette couche et les couches semiconductrices (phosphure d'indium en principe) qui l'encadrent. Cette épaisseur est de préférence inférieure à 10 à 20 nanomètres, afin de limiter l'absorption de la lumière à une valeur de l'ordre du pourcent. En utilisant un tel détecteur à puits quantique, dont l'absorption est faible en raison de la très faible épaisseur de couche absorbante, on ne perturbe pas la transmission du flux lumineux dans le composant monolithique. L'absorption est de préférence inférieure à 1 à 2% au total. La couche d'alliage semiconducteur constituant le puits quantique dans la couche d'lnP est de préférence en InxGa1-xAs où x est choisi pour que le gap du matériau, corrigé des effets de quantification et de contrainte, soit d'environ 0,775 electronvolt pour absorber les longueurs d'onde jusqu'à environ 1,63 micromètres. Le nombre x est de préférence de 0,532. Il peut varier légèrement autour de cette valeur, de préférence dans la gamme 0,53 à 0,63 et dans ce cas la couche a une maille cristalline désadaptée par rapport au phosphure d'indium et son épaisseur doit être limitée à 5 à 20 nanomètres. L'alliage semiconducteur pourrait être aussi en InGaAsP. D'autres caractéristiques et avantages de l'invention apparaîtront à la lecture de la description détaillée qui suit et qui est faite en référence aux dessins annexés dans lesquels : - les figures 1 à 3 représentent, respectivement en coupe latérale, en vue de dessus et en perspective, la structure schématique d'un filtre interférométrique monolithique selon l'invention, - la figure 4 représente un schéma de circuit d'asservissement de fréquence optique associé au filtre L'invention sera décrite à propos d'un filtre réalisé sur un substrat de phosphure d'indium, pour une application aux télécommunications par fibres optiques dans la bande spectrale large de 1,52 à 1,61 nanomètres. Le filtre est calculé pour d'une part laisser passer une bande spectrale étroite autour d'une longueur d'onde k, et d'autre part réfléchir les longueurs d'onde en dehors de cette bande Il est accordable pour donner à la longueur d'onde À, n'importe quelle valeur dans toute la bande spectrale large. Pour cela, il est constitué par une cavité résonante de FabryPérot, c'est-à-dire une cavité (C) d'air ou d'un milieu d'indice no entre deux miroirs diélectriques parallèles M1 et M2. La distance D entre les miroirs est un multiple entier (k) de la demi-longueur d'onde à sélectionner : D= kÀ/2no. Les miroirs sont constitués chacun par une alternance de plusieurs couches diélectriques d'indices de réfraction différents et d'épaisseurs bien déterminées. En principe k est choisi égal à 1 (cavité à résonance monomode), car si k est différent de 1 (cavité à résonance multimode), la cavité est transparente non seulement pour k, mais aussi pour d'autres longueurs d'onde séparées les unes des autres de /k. Plus les miroirs sont réfléchissants et plus la sélectivité du filtre est élevée pour la longueur d'onde sélectionnée Les miroirs sont d'autant plus réfléchissants que la différence des indices de réfraction des couches diélectriques alternées est élevée. Dans l'exemple préférentiel décrit, l'alternance est constituée de couches de phosphure d'indium (indice de réfraction n1 supérieur à 3, et d'air, ce qui est très favorable, mais on pourrait envisager d'autres couples de couches diélectriques transparentes. La réflexion est d'autant plus indépendante de la longueur d'onde qu'il y a peu de couches dans l'alternance. Or une différence d'indices élevée entre les couches de l'alternance permet d'obtenir une réflexion très élevée même avec un très petit nombre de couches dans chaque miroir. Il est possible en particulier de réaliser les miroirs M1 et M2 chacun avec seulement deux couches de phosphure d'indium séparées par une couche d'air. Enfin, une réflexion forte des miroirs est réalisée par un choix judicieux des épaisseurs relatives des couches de l'alternance, compte-tenu de leurs indices de réfraction respective : l'épaisseur optique de chaque couche, c'est-à-dire l'épaisseur réelle divisée par l'indice optique, est un multiple impair du quart de la longueur d'onde pour chacune des couches d'air ou de phosphure d'indium. Pour ces choix d'épaisseur on utilisera de préférence la longueur d'onde moyenne ; (environ 1,55 micromètres) de la bande spectrale large dans laquelle fonctionne le filtre. Dans l'exemple de la figure 1, le miroir inférieur M1 est constitué par deux couches de phosphure d'indium 10 et 12 (indice de réfraction n1) d'épaisseur optique SAm/4, donc d'épaisseur réelle 5Am/4n1, séparées par une couche d'air 14 (indice no) d'épaisseur optique et épaisseur réelle Am/4. Le miroir supérieur M2 est constitué comme le miroir M1, avec deux couches de phosphure d'indium 30 et 32 (indice de réfraction ni) d'épaisseur optique SAm/4, donc d'épaisseur réelle 5Am/4n1, séparées par une couche d'air 34 (indice no) d'épaisseur optique et épaisseur réelle Am/4. La cavité à faces parallèles C est une cavité d'air entre les couches 12 et 30, dont l'épaisseur est A/2 pour obtenir un filtrage sélectif (monomode) à la longueur d'onde AI. On verra que cette épaisseur est ajustable autour d'une valeur nominale D de construction. La valeur de construction D peut être Am/2, auquel cas il faut faire varier l'épaisseur en positif et en négatif pour obtenir un accord sur toute la bande spectrale large. On peut aussi imaginer que l'épaisseur nominale D correspond plutôt à un accord sur une des extrémités de la bande spectrale large et faire varier cette épaisseur dans un sens seulement pour couvrir toute la bande. Ce filtre est donc constitué par une alternance de couches transparentes parallèles de phosphure d'indium séparées par des couches d'air, et il est réalisé par micro-usinage d'un substrat monolithique de phosphure d'indium 40, au moyen d'opérations de dépôt de couches épitaxiales et de gravures appropriées sur ce substrat. On reviendra plus loin sur la fabrication, qui utilise en particulier le dépôt d'autres matériaux semiconducteurs que le phosphure d'indium, notamment de l'arséniure de gallium-indium. Ces matériaux restent présents sur le substrat tout autour du filtre à cavité résonante et constituent des entretoises qui supportent les couches de phosphure d'indium et qui définissent l'épaisseur des lames d'air. Ces matériaux sont choisis d'une part pour leurs propriétés semiconductrices, et d'autre part pour leur aptitude à être gravés sélectivement par rapport au phosphure d'indium La couche inférieure 10 du miroir M1 est de préférence séparée de la dernière couche epitaxiale 42 déposée sur le substrat sous-jacent 40 par une lame d'air d'épaisseur optique proche de Am/2 ou un multiple de Am/2 pour faciliter la transmission de la longueur d'onde AI vers le substrat. La couche épitaxiale 42 sert de base de support au filtre déposé au-dessus La lumière arrive par le haut (du côté du miroir M2), par exemple par une fibre optique transportant plusieurs canaux de télécommunications optiques parmi lesquels un canai i à la longueur d'onde , ; cette longueur d'onde est sélectionnée par le filtre interférométrique (miroirs M1, M2, cavité C) et seule une bande spectrale étroite autour de k, traverse le filtre et atteint le substrat de phosphure d'indium 40. Le substrat est transparent et la lumière est recueillie de l'autre côté du substrat où l'information présente dans le canal i peut être détectée et exploitée. Le reste de la lumière est réfléchi par le filtre de Fabry-Pérot. Le filtre est rendu accordable de la manière suivante'les différentes couches diélectriques de phosphure d'indium sont constituées en forme de surfaces centrales 45 (par exemple en forme de disque) suspendues par des bras de suspension 50 comme on peut le voir sur les figures 2 et 3. La raideur de ces bras est suffisante pour maintenir les couches bien parallèles les unes aux autres, mais elle est suffisamment faible pour que, compte-tenu de la distance tam/2 entre les deux couches de phosphure d'indium 12 et 30 qui enferment la cavité C, il soit possible de rapprocher ces couches l'une de l'autre, par des forces électrostatiques produites sur ces couches à l'encontre de la raideur des bras 50. Quelques volts appliqués entre les couches peuvent suffire pour modifier de 5% ou plus la distance entre les couches, compte-tenu de la raideur des bras. Les couches sont semiconductrices, et dopées pour que leur conductivité naturelle soit suffisamment élevée, de sorte qu'il n'est pas nécessaire de prévoir des électrodes sur les couches. Des contacts électriques sont établis sur les couches pour appliquer entre elles la différence de potentiel appropriée, à travers les bras de suspension Sur les figures, on a représenté un contact électrique 60 pour la connexion à la couche 30 (à travers la couche 32 et une couche entretoise en arséniure de gallium-indium mentionnée plus haut) et un contact électrique 62 pour la connexion à la couche 12 (à travers plusieurs autres couches également). Une différence de potentiel déterminée correspond à un espacement 0+80 déterminé entre les couches 12 et 30, donc à une épaisseur de cavité déterminée et donc à une transmission pour une longueur d'onde déterminée On peut donc établir un tableau de fonctionnement permettant de sélectionner un canal optique donné en appliquant entre les contacts 60 et 62 la différence de potentiel prédéterminée qui correspond à l'accord sur ce canal Selon l'invention, on interpose, entre le substrat 40 et l'alternance de couches diélectriques qui forme le filtre interférométrique, un détecteur photoélectrique qui forme une partie du composant monolithique et qui est réalisé par dépôt et gravure de couches sur le substrat. Ce détecteur est de préférence à très faible absorption pour les longueurs d'onde envisagées (1,52 à 1,61 micromètres) mais à absorption non nulle. L'absorption est de préférence d'environ 1 à 2%. Le détecteur fournit un signal électrique représentant une faible fraction de l'énergie lumineuse transmise par le filtre. Si on moyenne ce signal électrique en le faisant passer dans un filtre passe-bas, par exemple un filtre de constante de temps 1 microseconde à milliseconde, c'est-à-dire grande par rapport à la durée (inférieure à la nanoseconde) de modulation des informations présentes dans le canal, on peut déterminer une puissance moyenne traversant le filtre. Si le filtre est bien accordé, cette puissance moyenne est plus grande que si le filtre est mai accordé Le signal issu du détecteur photoélectrique ainsi intégré dans le composant monolithique sert de signal d'entrée pour un circuit d'asservissement de l'accord du filtre. L'asservissement est conçu pour que le filtre soit accordé sur une longueur d'onde telle que la puissance moyenne recueillie par le détecteur soit maximale. Bien entendu, comme il y a un maximum pour chaque canal de transmission actif, l'asservissement est initialisé en accordant à peu près le filtre sur un canal (par exemple à 50 gigahertz près) et en interdisant des excursions de tension d'accord allant au delà d'une limite correspondant à un déplacement de fréquence d'accord d'environ 50 Gigahertz. Après cette initialisation sur un canal donné, l'asservissement joue son rôle en maintenant le filtre exactement accordé sur la fréquence optique incidente, malgré les variations de cette fréquence à l'émission Le détecteur est donc intégré dans le composant monolithique, mais il n'empêche pas la transmission, de l'autre côté du substrat 40, de la quasi-totalité de la puissance lumineuse disponible dans le canal i après transit dans le filtre Cette puissance lumineuse peut être exploitée comme on le désire. Pour réaliser un tel détecteur photoélectnque intégré à absorption faible, alors que le phosphure d'indium est très transparent pour les longueurs d'onde considérées puisqu'li a un gap d'environ 1,3 électron-volt, on prévoit de préférence de réaliser un détecteur à puits quantique constitué essentiellement par une diode PIN en phosphure d'indium, dans laquelle on a inséré une couche épitaxiale supplémentaire très mince (couche quantique) d'un composé ternaire (tel que InGaAs) ou quaternaire (tel que [nGaAsP). Le composé est tel qu'il possède un gap correspondant à une absorption élevée des longueurs d'onde utiles de 1,52 à 1,61 micromètre. Et il est tel que sa maille cristalline soit proche de celle du phosphure d'indium. Son épaisseur est suffisamment faible pour que le dépôt épitaxial de cette couche sur le phosphure d'indium soit possible sans dislocation même en présence d'une différence de maille cristalline L'épaisseur ne dépasse pas, de préférence, 5 à 20 nanomètres, selon la composition de la couche. La couche quantique très mince est située au milieu de la couche intrinsèque 1 de la diode PIN. L'une des couches P ou N de la diode PIN peut être reliée directement ou indirectement au contact 62 pour permettre la polarisation de la diode PIN et le recueil d'un signal de détection ; si le contact 62 n'est pas utilisable à cet effet (il sert déjà à appliquer la tension d'accord du filtre) il faut prévoir un contact supplémentaire dédié à la prise d'un premier contact pour la diode PIN. Un deuxième contact 64 peut être prévu sur l'autre côté de la diode PIN. Le détail des couches épitaxiales déposées dans l'exemple préférentiel décrit est le suivant, le substrat 40 étant de préférence en phosphure d'indium non intentionnellement dopé (n. i. d. ) ou semi-isolant afin qu'il soit bien transparent (le dopage augmente l'absorption des photons). - couche épitaxiale InP 70 dopée p+, sur laquelle le contact 64 peut être directement pris, formant la couche P de la diode PIN ; - couche épitaxiale InP 72 n. i. d formant une première partie de la couche intrinsèque 1 de la diode PIN ; - couche quantique 74 couche épitaxiale d'arséniure de gallium-indium très mince, de formule InxGa1-xAs où x est choisi pour obtenir un gap d'énergie entre bande de valence et bande de conduction d'environ 0,7 volt, qui permet une bonne absorption des photons dans la bande spectrale large de 1,52 à 1,61 micromètres, x peut être égal à la valeur 0,532 qui est usuellement choisie lorsqu'on veut adapter exactement la maille cristalline de l'arséniure de gallium-indium à la maille du phosphure d'indium. Dans ce cas, l'épaisseur de la couche peut être d'environ 15 nanomètres pour obtenir une absorption d'environ 1 % par le détecteur. Mais on peut choisir des valeurs de x différentes, notamment dans la gamme x = 0,53 à 0,65. Dans ce cas, la maille cristalline est légèrement désadaptée par rapport à celle du phosphure d'indium et on limitera en conséquence l'épaisseur de la couche pour éviter les dislocations ; cette limitation d'épaisseur n'est d'ailleurs pas gênante du point de vue de l'absorption qui augmente lorsque x augmente. Pour x = 0, 55 une épaisseur de 10 nanomètres devrait convenir pour une absorption de 1%. Pour x = 0,625, l'épaisseur de la couche devrait être limitée à 5 nanomètres, permettant encore une absorption d'environ 1% Même s'il y a désadaptation de maille, la faible épaisseur de la couche epitaxiale quantique permet que le dépôt de cette couche suive épitaxialement (toutefois avec des contraintes) la maille du phosphure d'indium ; avec cette épaisseur, les contraintes n'engendrent pas de dislocation ; de plus, la faible épaisseur d'arséniure de gallium-indium provoque une absorption faible de la lumière, permettant à la fois de créer un signal de détection utile et de conserver la majeure partie du rayonnement pour une utilisation autre ; - couche épitaxiale de phosphure d'indium 76, non intentionnellement dopée, constituant la deuxième partie de la couche intrinsèque 1 de la diode P ! N, ! a cro ! ssance épitax ! a ! e conserve la maille cristalline originelle du substrat 40 puisque même la couche d'arséniure de gallium indium l'a gardée, - couche épitaxiale 42 déjà mentionnée, en phosphure d'indium dopé n+, formant la dernière couche avant formation de la cavité de FabryPérot ; le contact 62 est pris sur cette couche de sorte que les contacts 62 et 64 donnent accès respectivement aux couches P et N de la diode PIN, permettant son fonctionnement en photodiode de détection La figure 4 représente la manière dont les contacts électriques du composant peuvent être insérés dans un circuit d'asservissement de l'accord du filtre : la diode PIN, polarisée en inverse par un circuit de polarisation 80, fournit un signal, sous forme de tension ou courant, à un circuit de détection 82. Le circuit de détection fournit une tension représentant la quantité de lumière instantanée passant à travers la couche quantique 74 Cette tension, éventuellement amplifiée par un amplificateur 84, est appliquée à un filtre passe-bas 86 dont la constante de temps est très supérieure à la durée des impulsions modulant la lumière du canal optique à la longueur d'onde k,. La constante de temps peut être de 1 microseconde par exemple ou plus. La tension de sortie du filtre passe-bas est appliquée à un circuit d'asservissement proprement dit 88 qui fournit un signal tendant à maintenir la tension de sortie du filtre passe-bas à une valeur maximale. Un tel circuit établit une tension de commande à appliquer au filtre optique, en fonction du signe de la dérivée de la variation de tension aux bornes du filtre passe-bas. Cette tension de commande est appliquée entre les couches 12 et 30, donc entre les contacts 62 et 60. Elle est telle que si une variation de la tension de commande du filtre optique tend à faire croître la tension de sortie du filtre passe-bas, le circuit d'asservissement tend à faire continuer la variation de la tension de commande dans le même sens, tandis que si une variation de la tension de commande du filtre optique tend à faire décroître la tension de sortie du filtre passe-bas, le circuit d'asservissement tend à inverser le sens de cette variation. On asservit ainsi la tension de commande du filtre (entre les électrodes 60 et 62) sur la position qui donne le maximum de puissance optique dans le détecteur (entre les électrodes 62 et 64). Le circuit d'asservissement comprend des moyens pour établir une tension approximative V, représentant la tension théorique qu'il faut appliquer au filtre optique pour obtenir en principe un accord sur le canal i. Le circuit d'asservissement fournira entre les contacts 60 et 62 une tension qui varie autour de V, dans des limites suffisamment étroites pour ne pas risquer un accrochage sur un canal voisin. Si on revient à la figure 1, on peut noter la présence d'entretoises sur tout le pourtour de la cavité résonante de Fabry-Pérot. Ces entretoises sont constituées par des couches semiconductrices qui ne sont pas en phosphure d'indium et qui définissent les épaisseurs de lames d'air entre les couches de phosphure d'indium La raison pour laquelle ces entretoises ne sont pas en phosphure d'indium est une raison technologique liée à la réalisation des lames d'air par élimination sélective de couches déposées entre deux couches de phosphure d'indium. On choisit un matériau de même maille cristalline que le phosphure d'indium, pour maintenir une croissance épitaxiale d'une couche à la suivante, mais pouvant être éliminé sélectivement par un produit d'attaque qui n'attaque pas le phosphure d'indium Le matériau d'entretoise choisi est de préférence un alliage ternaire InGaAs dont la composition est celle qui possède la maille cristalline la plus proche de InP, à savoir un alliage Ino, 53GaO, 47As. La fabrication de la superposition de couches avec entretoise se fait de la manière suivante : dépôt d'une couche épitaxiale InP, puis dépôt d'une couche InGaAs de maille adaptée, puis dépôt d'une deuxième couche épitaxiale InP. Gravure de cette dernière couche selon un motif précis (dans cet exemple de réalisation : disque avec bras de suspension) jusqu'à mise à nu de la couche InGaAs. Attaque de la couche InGaAs avec un produit qui n'attaque pas InP, avec sous-gravure latérale, c'est-à-dire que InGaAs est enlevé même sous les parties d'INP qui le protègent On ne conserve que les entretoises qu'on voit sur les figures autour de la cavité résonante et les couches d'lnP restent suspendues avec des lames d'air intercalées entre elles. Le dopage des diverses couches de phosphure d'indium et d'arséniure de gallium indium tient compte de ce que des potentiels doivent être appliqués à travers elles et qu'il faut créer des jonctions pour pouvoir appliquer un potentiel de commande entre les contacts 60 et 62. Ainsi, pour pouvoir appliquer une potentiel entre la couche d'lnP 12 et la couche d'lnP 30, à travers les contacts 60 et 62, on prévoit la structure superposée suivante au dessus de la couche d'lnP 42 dont on rappelle qu'elle est dopée n : - couche entretoise Ino. 53Gao. 47As dopée n+ - couche 10 en InP dopée n+ - couche entretoise Ino. 53GaO, 47As dopée n+ - couche 12 en InP dopée n+ - couche entretoise Ino, 53GaO, 47As non Intentionnellement dopée ; si cette couche était complètement isolante ce serait mieux ; comme elle ne l'est pas, il est nécessaire que les couches supérieures soient dopées P''pour éviter un court-circuit direct entre les contacts 60 et 62. La polarisation entre ces contacts est alors en inverse (positif sur les couches n+, négatif sur les couches p+), - couche 30 en InP dopée p + - couche entretoise InO. 53Gao. 47As dopée p+ - couche 32 InP dopée p+. Les contacts 60 et 64 sur des couches InP dopées p+ peuvent être en alliage à base d'or et de zinc ; le contact 62 sur une couche InP dopée n+ peut être en or. Dans l'application d'une tension de commande d'accord du filtre, on appliquera une différence de potentiel de polarisation inverse aux jonctions, à savoir le potentiel le plus positif sur le contact 62 et le plus négatif sur le contact 60. REVENDICATIONS 1. Composant de filtrage optique accordable qui comprend, dans une structure monolithique micro-usinée comportant le filtre optique proprement dit (Ml, M2, C), un élément de détection de lumière de faible absorption (70,72, 74,76, 42) servant à l'asservissement de la commande d'accord du filtre sur une longueur d'onde reçue par le filtre, cet élément laissant passer la majeure partie du rayonnement à cette longueur d'onde. 2. Composant de filtrage selon la revendication 1, caractérisé en ce qu'il comporte un substrat semiconducteur transparent (40) sur la face avant duquel est formée une superposition de couches également transparentes constituant un filtre interférométrique accordable laissant passer sélectivement la lumière dans une bande spectrale étroite centrée sur une longueur d'onde ajustable par une tension électnque, l'élément de détection de lumière étant formé sur la face avant du substrat, entre le substrat et le filtre 3. Composant de filtrage selon la revendication 1, caractérisé en ce qu'il comporte un substrat semiconducteur transparent (40) sur la face avant duquel est formée une superposition de couches également transparentes constituant un filtre interférométrique accordable laissant passer sélectivement la lumière dans une bande spectrale étroite centrée sur une longueur d'onde ajustable par une tension électrique, l'élément de détection de lumière étant formé au dessus du filtre 4. Composant de filtrage selon l'une des revendications 1 et 2, caractérisé en ce que le substrat est en phosphure d'indium, et le filtre interférométrique comporte plusieurs couches en phosphure d'indium (10, 12,30, 32) séparées par des intervalles de largeur contrôlée, parmi lesquels au moins un intervalle (C) a une largeur variable sous la commande d'une tension électrique. 5. Composant de filtrage selon la revendication 4, caractérisé en ce que le substrat est en en non intentionnellement dopé ou semi-isolant. 6. Composant de filtrage selon l'une des revendications 4 et 5, caractérisé en ce que les intervalles sont des lames d'air 7. Composant de filtrage selon l'une des revendications 1 à 6, caractérisé en ce que le détecteur est constitué par une photodiode à puits quantique. 8. Composant de filtrage selon la revendication 7, caractérisé en ce que la photodiode comporte au moins une couche semiconductrice dopée de type P (70), une couche semiconductrice non intentionnellement dopée (72,76), et une couche semiconductrice dopée de type N (42), ces trois couches étant des couches épitaxiales semiconductrices, et une couche épitaxiale très mince (74), d'un alliage semiconducteur différent, insérée dans la couche non intentionnellement dopée. 9. Composant de filtrage selon la revendication 8, caractérisé en ce que la couche épitaxiale très mince (74) est réalisée en un matériau semiconducteur présentant un gap d'énergie d'environ 0,775 électronvolt, correspondant à une absorption dans la bande de longueurs d'onde optiques de 1,5 à 1,6 micromètre, l'épaisseur de la couche épitaxiale très mince étant suffisamment faible pour éviter des dislocations de cette couche malgré les différences de maille cristalline susceptibles d'exister entre cette couche et les couches semiconductrices qui l'encadrent 10. Composant de filtrage selon la revendication 9, caractérisé en ce que l'épaisseur de la couche epitaxiale très mince (74) est inférieure à 20 nanomètres 11. Composant de filtrage selon l'une des revendications 8 à 10 caractérisé en ce que la photodiode est réalisée à partir de couches de phosphure d'indium, la couche épitaxiale très mince étant en arséniure de gallium-indium InxGa1-xAs, où x est compris entre environ 0, 53 et 0,63. 12. Composant de filtrage selon l'une des revendications 1 à 11, caractérisé en ce que l'absorption lumineuse dans le détecteur est de l'ordre de 1 à 2% au maximum. 13. Procédé pour accorder un composant de filtrage accordable selon l'une des revendications 1 à 12, caractérisé en ce qu'il comprend les opérations consistant à recueillir sur l'élément de détection un signal représentant une petite fraction de la lumière traversant cet élément, à moyenner ce signal, et à produire à partir du signal moyenné un signal électrique de commande d'asservissement de l'accord du filtre, tendant à maintenir l'accord du filtre à une valeur qui maximise le signal détecté moyenné.